СПОСОБ СОЕДИНЕНИЯ СТАЛЬНЫХ ТРУБ С ВНУТРЕННИМ ПОЛИМЕРНЫМ ПОКРЫТИЕМ
METHOD TO JOINT STEEL PIPES WITH INNER POLYMER COATING TOGETHER

Изобретение относится к трубопроводному транспорту и может быть использовано для соединения стальных труб с внутренним полимерным покрытием.
Известно соединение труб, содержащее входящие друг в друга концы труб соосными кольцевыми проточками и гибкий стержень, покрытый термопластичным клеем и размещенный в проточках /см. авт.свид. №1605076, кл. F16L 21/06, 1988/.
Недостаток - сложность обеспечения герметичности соединения из-за небольшой величины герметизирующей поверхности, покрытой адгезивом.
Известно также соединение труб, содержащее входящие друг в друга резьбовые концы труб, контактирующие поверхности которых покрыты эпоксидной смолой и отвердителем /см. авт.свид. №228439, кл. F16L 15/00, 1967/.
Недостаток - трудность его монтажа из-за сложности размягчения клея, образованного путем смешения эпоксидной смолы и отвердителя.
Наиболее близким техническим решением к предполагаемому изобретению является техническое решение /см. патент на полезную модель №15503, МПК F16L 13/4, 2000/, заключающийся в обкатке муфты роликами
Недостаток - тот же самый.
Цель изобретения - повышение надежности герметизации соединяемых труб.
Поставленная цель достигается тем, что пространство между муфтой и стальной трубой заполняют мастикой, например, типа АСМОЛ, соединение осуществляют методом обкатки муфты роликами до внедрения резьбовой части в тело трубы на глубину до 0,5 мм, при этом внутреннее полимерное покрытие не нарушается, а зазоры в стыке между концами труб заполняются мастикой, образуя герметичный стык, при этом твердость муфты должна быть выше твердости стальной трубы.
Способ реализуется с помощью устройства, приведенного на чертеже. Пространство между наружной поверхностью стальной трубы 1 с полимерным покрытием 2 и внутренней поверхностью муфты 3, выполненной с резьбовой нарезкой, заполняют мастикой 4, например, типа АСМОЛ, соединение осуществляют методом обкатки муфты роликами до внедрения резьбовой части в тело трубы на глубину до 0,5 мм, при этом внутреннее полимерное покрытие не нарушается, а зазоры в стыке между концами труб заполняются мастикой, образуя герметичный стык, при этом твердость муфты должна быть выше твердости стальной трубы.
Использование предлагаемого изобретения позволит повысить герметичность соединяемых труб.